(57)【要約】【課題】  破断、穴開き、或いは繊維脱落が短時間で発生しにくく、使用寿命の長いパチンコ玉用クリーニング材を提供すること。【解決手段】  本発明のパチンコ玉用クリーニング材は、極細繊維を含む繊維シートからなる表面層を含み、下記に定義するクッション性（Ｃ）が０．３ｍｍ以上、かつ、前記繊維シートの少なくとも一方向における引張り強さが２００Ｎ／５０ｍｍ幅以上である。記  Ｃ（単位：ｍｍ）＝Ｔ２０−Ｔ１００  ここで、Ｔ２０はパチンコ玉用クリーニング材に２０ｇｆ／ｃｍ２荷重した時の厚さ、Ｔ１００はパチンコ玉用クリーニング材に１００ｇｆ／ｃｍ２荷重した時の厚さ、をそれぞれ意味する。【選択図】      図２
2020062073.tif 000002
【特許請求の範囲】
【請求項１】
極細繊維を含む繊維シートからなる表面層を含むパチンコ玉用クリーニング材であって、前記パチンコ玉用クリーニング材は下記に定義するクッション性（Ｃ）が０．３ｍｍ以上、かつ、前記繊維シートの少なくとも一方向における引張り強さが２００Ｎ／５０ｍｍ幅以上であることを特徴とするパチンコ玉用クリーニング材。
記
Ｃ（単位：ｍｍ）＝Ｔ２０−Ｔ１００
ここで、Ｔ２０はパチンコ玉用クリーニング材に２０ｇｆ／ｃｍ２荷重した時の厚さ、Ｔ１００はパチンコ玉用クリーニング材に１００ｇｆ／ｃｍ２荷重した時の厚さ、をそれぞれ意味する
【請求項２】
前記繊維シートが極細繊維のみから構成されていることを特徴とする、請求項１記載のパチンコ玉用クリーニング材。
【請求項３】
前記繊維シートが不織布又は織物からなることを特徴とする、請求項１又は請求項２記載のパチンコ玉用クリーニング材。
【請求項４】
前記表面層以外に、嵩高不織布層を備えていることを特徴とする請求項１〜３のいずれか１項に記載のパチンコ玉用クリーニング材。
【発明の詳細な説明】
【技術分野】
【０００１】
本発明はパチンコ玉用クリーニング材、特に、パチンコ玉補給機等に使用できるパチンコ玉用クリーニング材に関するものである。
【背景技術】
【０００２】
パチンコ遊技機のパチンコ玉は、パチンコ遊技時や搬送の際に、人脂、塵埃等が付着し、さらに、クロムメッキの微粉末等が付着する。このような塵埃等は、パチンコ遊技機の表示板や盤面を汚損するばかりでなく、静電気が発生するのを助長して遊技機器を制御するＩＣ回路等にも影響を及ぼすものである。
【０００３】
そのため、パチンコ玉をパチンコ遊技機に補給するパチンコ玉補給機は、搬送ベルトとガイドレールの内壁面に装着されたクリーニング材を備え、搬送ベルトとクリーニング材との間をパチンコ玉が通過する際に、パチンコ玉のクリーニングを行っている。このようなパチンコ玉のクリーニング材として、特公平７−４９０７３号公報（特許文献１）には、極細の合成樹脂繊維からなる研磨布が開示されており、特開平１０−９９５３０号公報（特許文献２）に開示されたワイピングクロスやニードルフェルトなども知られている。
【０００４】
しかしながら、一般的に研磨布又はワイピングクロスは厚みが薄く、点状にしかパチンコ玉と接触しないためクリーニング性にやや劣り、しかもパチンコ玉が滑り易く、また、クッション性が悪いため、搬送性の悪いものであった。他方、ニードルフェルトは構成繊維が太いためクリーニング性に欠け、長期間クリーニングを行うことによって毛羽が発生し、また、絡合が不十分であるため繊維が千切れて脱落するという問題点があった。
【０００５】
そのため、本願出願人は、「極細繊維を含む流体流絡合不織布からなる表面層を含む、クッション性が０．０７ｍｍ〜０．４ｍｍのパチンコ玉用クリーニング材」（特許文献３）を提案した。このクリーニング材はクッション性に優れており、極細繊維を含み繊維本数が多いため、表面層のクリーニング性を効果的に発揮することができ、搬送性に優れ、しかも、流体流により不織布構成繊維が緊密に絡合しているため、毛羽が発生しにくく、繊維の脱落が生じにくいクリーニング材であった。
【先行技術文献】
【特許文献】
【０００６】
【特許文献１】特公平７−４９０７３号公報
【特許文献２】特開平１０−９９５３０号公報
【特許文献３】特開２００３−１４４７３６号公報
【発明の概要】
【発明が解決しようとする課題】
【０００７】
しかしながら、特許文献３のクリーニング材であっても、クリーニング材が破断、穴開き、或いは繊維脱落が短時間で発生し、使用寿命が短い場合があった。例えば、前述の通り、クリーニング材はガイドレールの内壁面に装着されているのが一般的であるが、充分な長さのガイドレールがないため、複数のガイドレールを繋ぎ合わせて揚送路を形成するが、隣接するガイドレールの繋ぎ目に若干の隙間や段差が形成されやすいためか、クリーニング材はガイドロールの繋ぎ目に相当する箇所で破断、穴開き、或いは繊維脱落が短時間で発生しやすい傾向があった。
【０００８】
本発明はこのような状況に鑑みてなされたものであり、破断、穴開き、或いは繊維脱落が短時間で発生しにくく、使用寿命の長いパチンコ玉用クリーニング材を提供することを目的とする。
【課題を解決するための手段】
【０００９】
本発明のパチンコ玉用クリーニング材は、極細繊維を含む繊維シートからなる表面層を含むパチンコ玉用クリーニング材であって、前記パチンコ玉用クリーニング材は下記に定義するクッション性（Ｃ）が０．３ｍｍ以上、かつ、前記繊維シートの少なくとも一方向における引張り強さが２００Ｎ／５０ｍｍ幅以上である。
記
Ｃ（単位：ｍｍ）＝Ｔ２０−Ｔ１００
ここで、Ｔ２０はパチンコ玉用クリーニング材に２０ｇｆ／ｃｍ２荷重した時の厚さ、Ｔ１００はパチンコ玉用クリーニング材に１００ｇｆ／ｃｍ２荷重した時の厚さ、をそれぞれ意味する。
【００１０】
本発明のパチンコ玉用クリーニング材の繊維シートは極細繊維のみから構成されているのが好ましい。また、繊維シートは不織布又は織物からなるのが好ましい。更に、表面層以外に、嵩高不織布層を備えているのが好ましい。
【発明の効果】
【００１１】
本発明のパチンコ玉用クリーニング材は、クッション性（Ｃ）が０．３ｍｍ以上とクッション性に優れており、繊維シートは極細繊維を含んでいるため、表面層はクリーニング性を効果的に発揮することができるばかりでなく、繊維シートの少なくとも一方向における引張り強さが２００Ｎ／５０ｍｍ幅以上と繊維同士の結合が強いため、破断、穴開き、或いは繊維脱落が短時間で発生しにくく、使用寿命の長いパチンコ玉用クリーニング材である。
【００１２】
本発明のパチンコ玉用クリーニング材の表面層を構成する繊維シートが極細繊維のみから構成されていると、パチンコ玉のクリーニング性に優れている。
【００１３】
本発明のパチンコ玉用クリーニング材の表面層を構成する繊維シートが不織布又は織物からなると、クリーニング性又は耐磨耗性に優れている。
【００１４】
本発明のパチンコ玉用クリーニング材が表面層以外に、嵩高不織布層を備えていると、クッション性に優れ、表面層のクリーニング性を効果的に発揮することができる。
【図面の簡単な説明】
【００１５】
【図１】本発明の一実施形態によるクリーニング材を適用した球磨揚送機の要部を示す概略断面図
【図２】図１に示す球磨揚送機の揚送路部分の概略拡大断面図
【発明を実施するための形態】
【００１６】
本発明のパチンコ玉用クリーニング材（以下、単に「クリーニング材」と表記することがある）は、極細繊維を含む繊維シートからなる表面層を含み、下記に定義するクッション性（Ｃ）が０．３ｍｍ以上、かつ、繊維シートの少なくとも一方向における引張り強さが２００Ｎ／５０ｍｍ幅以上である。このように、表面層は極細繊維を含む繊維シートからなり、極細繊維は繊維径が小さいが故に人脂、塵埃等を拭き取りやすいため、パチンコ玉のクリーニング性に優れている。
【００１７】
本発明における「極細繊維」とは、繊維径が８μｍ以下の繊維を意味しており、横断面形状が非円形である場合には、円形換算時の値が８μｍ以下の繊維を意味する。極細繊維の繊維径は小さい程、クリーニング性に優れているため、繊維径は７μｍ以下であるのが好ましく、６μｍ以下であるのがより好ましく、５μｍ以下であるのが更に好ましく、４μｍ以下であるのが更に好ましい。繊維径の下限は特に限定するものではないが、極細繊維自体が破断して繊維脱落が生じにくいように、０．１μｍ以上であるのが好ましい。
【００１８】
なお、極細繊維は長繊維であっても短繊維であっても良いが、短繊維である場合には繊維脱落が生じにくいように、２５〜１１０ｍｍであるのが好ましく、３５〜８０ｍｍであるのがより好ましく、３５〜６０ｍｍであるのが更に好ましい。
【００１９】
また、極細繊維の横断面形状は特に限定するものではないが、例えば、円形、楕円形、長円形などの円形状；略三角形、略四角形などの多角形状；Ｔ状、Ｙ状、Ｉ状などのアルファベット形状；或いは＋状などの形状であることができる。これらの中でも、多角形状、アルファベット形状、＋状のように、端部が鋭利であると、パチンコ玉のクリーニング性に優れているため好適である。
【００２０】
このような本発明の極細繊維は、例えば、物理的作用により分割可能な分割繊維、又は化学的作用により分割可能な分割繊維を分割することにより、発生させることができる。前者の物理的作用としては、例えば、水流などの流体流、ニードル、カレンダー、或はフラットプレスなどを挙げることができ、後者の化学的処理としては、例えば、溶剤による樹脂成分の溶解除去や、溶剤による樹脂成分の膨潤などを挙げることができる。これらの中でも、物理的作用により分割可能な分割繊維を水流などの流体流で分割して発生させた極細繊維は、繊維同士が強固に絡合しており、繊維脱落等が発生しにくいため好適である。
【００２１】
このような極細繊維はパチンコ玉のクリーニング性に優れているように、表面層を構成する繊維シート中、５０ｍａｓｓ％以上を占めているのが好ましく、極細繊維が多ければ多い程、パチンコ玉のクリーニング性に優れているため、繊維シート中、７０ｍａｓｓ％以上を占めているのがより好ましく、９０ｍａｓｓ％以上を占めているのが更に好ましく、１００ｍａｓｓ％を占めているのが特に好ましい。
【００２２】
表面層を構成する繊維シートは極細繊維以外に、例えば、レーヨン、キュプラなどの再生繊維；アセテートなどの半合成繊維；ナイロン、ビニロン、ビニリデン、ポリ塩化ビニル、ポリエステル、アクリル、ポリオレフィン（ポリプロピレン、ポリエチレンなど）、ポリウレタンなどの単一樹脂からなる、又はこれら樹脂を２種類以上含む合成繊維；綿、麻などの植物繊維；羊毛、絹などの動物繊維；などを単独で、又は２種類以上を含むことができる。
【００２３】
なお、本発明においては、熱融着繊維を含んでいないのが好ましい。この熱融着繊維が融着していることにより耐磨耗性は向上するものの、熱融着繊維の融着によって極細繊維表面が熱融着繊維に由来する樹脂によって被覆され、クリーニング性が低下する傾向があるためである。
【００２４】
このような極細繊維を含む表面層を構成する繊維シートはどのような態様でも構わないが、不織布形態又は織物形態であるのが好ましい。前者のように不織布形態であると、個々の繊維（特に極細繊維）が均一に分散することができ、パチンコ玉と繊維（特に極細繊維）との接触機会が多く、クリーニング性に優れている。他方で、後者のように織物形態であると、織り構造であることから繊維同士の結合力が強く、耐磨耗性に優れ、繊維脱落等が生じにくい。
【００２５】
なお、不織布形態としては、例えば、水流などの流体流又はニードルで絡合した絡合不織布；熱融着繊維の熱融着により結合した熱融着不織布；バインダーによる接着により結合したバインダー接着不織布；これらの結合方法を組み合わせた不織布；であることができる。これらの中でも熱融着及び／又はバインダー接着していない単純な絡合不織布は、極細繊維表面が熱融着繊維に由来する樹脂、バインダー等によって被覆されておらず、極細繊維表面を有効に利用してパチンコ玉をクリーニングできるため好適である。
【００２６】
また、このような好適な不織布形態の表面層は表面から裏面へ貫通する貫通口を有しないのが好ましい。後述のような嵩高不織布層を有する場合には、このような貫通口を有することによって、パチンコ玉が嵩高不織布層と直接接触することとなるが、嵩高不織布は嵩高であるが故に繊維同士の結合度合いが低く、耐磨耗性が低い傾向があるため、嵩高不織布から繊維脱落等が発生しやすい傾向があり、嵩高不織布を有しない場合には、パチンコ玉と極細繊維とが接触する機会が減少し、クリーニング性が低下する傾向があるためである。
【００２７】
他方、織物形態としては、例えば、平織物、綾織物、朱子織物、紋織物であることができる。
【００２８】
このような表面層を構成する繊維シートは、少なくとも一方向における引張り強さが２００Ｎ／５０ｍｍ幅以上と繊維同士の結合が強いため、破断、穴開き、或いは繊維脱落が短時間で発生しにくく、使用寿命の長いパチンコ玉用クリーニング材である。この引張り強さが強ければ強い程、繊維同士の結合が強いことを意味するため、少なくとも一方向における引張り強さが２４０Ｎ／５０ｍｍ幅以上であるのが好ましく、２８０Ｎ／５０ｍｍ幅以上であるのがより好ましく、３００Ｎ／５０ｍｍ幅以上であるのが更に好ましい。なお、繊維同士の結合が強い方が、繊維脱落等が発生しにくいため、上限は特に限定するものではないが、結合が強過ぎると繊維シートの柔軟性が損なわれ、パチンコ玉との接触機会が減り、クリーニング性が悪くなる場合もあるため、１０００Ｎ／５０ｍｍ幅以下であるのが好ましい。
【００２９】
なお、このような引張り強さを満たす方向は特に限定するものではないが、パチンコ玉のクリーニングにおいて、表面層である繊維シートには、パチンコ玉の搬送方向に最も力が加わって、繊維シートから繊維脱落等が生じやすい傾向にあり、しかもパチンコ玉の搬送方向は搬送ベルトとガイドレールとによって形成される揚送路の延びる方向と同じであることから、例えば、ガイドレールの内壁面に装着されるクリーニング材も揚送路と同程度の長さである必要があるため、前記方向は繊維シートの長手方向であるのが好ましい。長尺状の繊維シートを裁断してガイドレール等に適用する場合が一般的であるため、繊維シートの長手方向は繊維シートの生産又は搬送方向と一致する。
【００３０】
また、本発明の「引張り強さ」は次の手順により得られる値である。つまり、繊維シートから幅が５０ｍｍで、長さが２００ｍｍの試料片を採取し、定速伸長型引張試験機（オリエンテック社製、テンシロン）を用い、つかみ間隔１００ｍｍ、引張速度２００ｍｍ／分の条件で行い、試料片が破断するまでの最大荷重を測定する。この最大荷重の測定を３枚の試料片について行い、これら最大荷重を算術平均し、引張り強さとする。
【００３１】
このような本発明の表面層を構成する繊維シートの目付は多くの極細繊維がパチンコ玉と接触でき、クリーニング性に優れているように、５０ｇ／ｍ２以上であるのが好ましく、７０ｇ／ｍ２以上であるのがより好ましく、９０ｇ／ｍ２以上であるのが更に好ましい。一方で、目付が高くなるにしたがって厚さが厚くなる傾向があるが、パチンコ玉のクリーニングに関与するのは主として表面を構成する繊維（特に極細繊維）であり、クリーニングに関与しない繊維（特に極細繊維）が増えるだけであるため、目付は２５０ｇ／ｍ２以下であるのが好ましく、２００ｇ／ｍ２以下であるのがより好ましく、１５０ｇ／ｍ２以下であるのが更に好ましい。
【００３２】
また、本発明の表面層を構成する繊維シートの厚さはある程度のクッション性があり、極細繊維がパチンコ玉と接触しやすいように、０．２５ｍｍ以上であるのが好ましく、０．３０ｍｍ以上であるのがより好ましく、０．３５ｍｍ以上であるのが更に好ましい。一方で、繊維シートを構成する繊維同士の結合が強く、繊維脱落等が生じにくいように、１．０ｍｍ以下であるのが好ましく、０．９ｍｍ以下であるのがより好ましく、０．８ｍｍ以下であるのが更に好ましい。なお、厚さは２０ｇｆ／ｃｍ２荷重時の値を意味する。
【００３３】
本発明のクリーニング材はこのような繊維シートからなる表面層を含むものであるが、パチンコ玉を包み込む感じとなり、繊維シートとパチンコ玉との接触機会が増加し、クリーニング性に優れているように、下記に定義するクッション性（Ｃ）が０．３ｍｍ以上である。このクッション性（Ｃ）が大きい程、クリーニング性に優れているため、クッション性（Ｃ）は０．３５ｍｍ以上であるのが好ましく、０．４０ｍｍ以上であるのがより好ましく、０．４６ｍｍ以上であるのが更に好ましく、０．５０ｍｍ以上であるのが更に好ましい。クッション性（Ｃ）の上限は特に限定するものではないが、繊維シートとパチンコ玉との接触機会が増加することは、パチンコ玉搬送時の抵抗に繋がり、パチンコ玉の搬送性に劣る場合があるため、１．０ｍｍ以下であるのが好ましい。
記
Ｃ（単位：ｍｍ）＝Ｔ２０−Ｔ１００
ここで、Ｔ２０はパチンコ玉用クリーニング材に２０ｇｆ／ｃｍ２荷重した時の厚さ、Ｔ１００はパチンコ玉用クリーニング材に１００ｇｆ／ｃｍ２荷重した時の厚さ、をそれぞれ意味する。
【００３４】
なお、クリーニング材に対して２０ｇｆ／ｃｍ２荷重することは、クリーニング材の表面層を構成する繊維シートの毛羽を抑える程度に荷重することを意味し、クリーニング材に対して１００ｇｆ／ｃｍ２荷重することは、パチンコ玉をクリーニングする際に、クリーニング材がパチンコ玉から受ける圧力を想定したものであることから、クッション性（Ｃ）はクリーニング材でパチンコ玉をクリーニングする時の変形度合いを仮想的に表現したものである。
【００３５】
本発明のクリーニング材においては、前記クッション性（Ｃ）を満たし、表面層の繊維シートがクリーニング性を効果的に発揮しやすいように、表面層以外に、嵩高不織布層を備えていることが望ましい。この嵩高不織布層の厚さはクリーニング材のクッション性（Ｃ）が０．３ｍｍ以上となる限り、特に限定するものではないが、例えば、厚さが１．０ｍｍ以上であることができ、１．１ｍｍ以上であるのが好ましく、１．２ｍｍ以上であるのがより好ましい。なお、嵩高不織布層の厚さの上限は特に限定するものではないが、パチンコ玉搬送時の抵抗が高くなり過ぎず、パチンコ玉の搬送性に優れているように、３．０ｍｍ以下であるのが好ましい。この嵩高不織布層の「厚さ」は、２０ｇｆ／ｃｍ２荷重時の値をいう。
【００３６】
このような嵩高不織布として、例えば、ニードルパンチ不織布、熱融着繊維融着不織布、バインダー接着不織布、或いはこれら結合方法を組み合わせた不織布などを挙げることができる。特に、結合方法を組み合わせた不織布であると、嵩高不織布の耐磨耗性に優れ、繊維脱落等が生じにくいため好適である。例えば、ニードルパンチとバインダー接着の両方で結合した不織布、ニードルパンチと熱融着繊維の融着の両方で結合した不織布であるのが好ましい。
【００３７】
なお、バインダー接着する場合には、例えば、繊維ウエブ又はニードルパンチした繊維ウエブに対して、エマルジョンバインダーを塗布、散布、又は繊維ウエブ又はニードルパンチした繊維ウエブをエマルジョンバインダー浴に浸漬してエマルジョンバインダーを付着させ、乾燥・架橋させて接着することができる。このバインダーは特に限定するものではないが、例えば、アクリル系、ＮＢＲ系、ＳＢＲ系、ウレタン系のエマルジョンを挙げることができる。また、バインダー量は、バインダーの種類によっても異なるが、耐磨耗性、クッション性に優れているように、接着前の繊維ウエブの質量の５〜５０％のバインダー量であるのが好ましい。
【００３８】
なお、嵩高不織布の目付は特に限定するものではないが、前述のような厚さを有する嵩高不織布であることができるように、８０〜３００ｇ／ｍ２であるのが好ましく、９０〜２５０ｇ／ｍ２であるのがより好ましく、１００〜２００ｇ／ｍ２であるのが更に好ましい。
【００３９】
また、嵩高不織布を構成する繊維は表面層を構成できる繊維シートと同様の繊維から構成することができる。つまり、例えば、レーヨン、キュプラなどの再生繊維；アセテートなどの半合成繊維；ナイロン、ビニロン、ビニリデン、ポリ塩化ビニル、ポリエステル、アクリル、ポリオレフィン（ポリプロピレン、ポリエチレンなど）、ポリウレタンなどの単一樹脂からなる、又はこれら樹脂を２種類以上含む合成繊維；綿、麻などの植物繊維；羊毛、絹などの動物繊維；などを単独で、又は２種類以上を含むことができる。なお、嵩高不織布においては、熱融着繊維を含んでいるのが好ましい。この熱融着繊維が融着していることにより嵩高不織布の嵩高性を維持し、クリーニング性を維持しやすいためである。
【００４０】
嵩高不織布を構成する繊維の繊度、繊維長は特に限定するものではないが、嵩高不織布の嵩高性を維持しやすいように、また、嵩高不織布の表面状態を損ない、表面層の繊維シートによるクリーニング性に影響を与えないように、繊度は１．０〜２２ｄｔｅｘであるのが好ましく、１．３〜１０ｄｔｅｘであるのがより好ましく、１．５〜４ｄｔｅｘであるのが更に好ましい。また、繊維長は嵩高不織布自体の地合いが優れており、表面層の繊維シートによるクリーニング性に影響を与えないように、繊維長は２５〜１１０ｍｍであるのが好ましく、３５〜８０ｍｍであるのがより好ましく、３５〜６０ｍｍであるのが更に好ましい。
【００４１】
また、嵩高不織布を構成する繊維の横断面形状も表面層を構成する繊維シートと同様であることができ、例えば、円形、楕円形、長円形などの円形状；略三角形、略四角形などの多角形状；Ｔ状、Ｙ状、Ｉ状などのアルファベット形状；或いは＋状などの形状であることができる。
【００４２】
本発明のクリーニング材は前述のような繊維シートからなる表面層を含み、好ましくは嵩高不織布層を備えているが、表面層と嵩高不織布層とは、例えば、両面テープによる粘着、ホットメルトシートによる融着、超音波融着、液状、泡状のバインダーによる接着、粉状の熱融着接着剤による融着、などにより一体化していることができる。これらの方法により一体化していると、表面層繊維シートと嵩高不織布の物性を大きく変化させることなく一体化していることができるため好適である。
【００４３】
本発明のクリーニング材は前述のような繊維シートからなる表面層、好ましくは嵩高不織布層を備えていることができるが、これらの層以外の層を備えていることができる。例えば、ガイドレール等に装着しやすいように、表面層に対向する面に、粘着層を有することができる。また、クッション性（Ｃ）を満たしやすいように、嵩高不織布層に替えて又は加えて、発泡体などの多孔体を有することができる。
【００４４】
本発明のクリーニング材はパチンコ玉のクリーニング材として好適に使用できるものであるが、その使用状態の一例として、球磨揚送機に適用した場合について、球磨揚送機の要部を示す概略断面図である図１、及び図１に示す球磨揚送機の揚送路部分の概略拡大断面図である図２をもとに説明する。
【００４５】
図１、２において、球磨揚送機１は、ベース盤１０上にほぼ垂直に起立する装置枠１１の下部に駆動ローラー１２を、上部に従動ローラー（図示しない）を設け、これらの両ローラー間に無端状の揚送ベルト１３を掛け渡している。駆動ローラー１２は駆動モータ（図示しない）によって駆動され、従動ローラーは装置枠１１に回動自在に取付けられている。なお、揚送ベルト１３の裏側には、一定ピッチの凹凸１３ａが形成されており、駆動ローラー１２および従動ローラーの表面に形成された凹凸１２ａに嵌まり合って、揚送ベルト１３が駆動ローラー１２および従動ローラーの回転によって移動できるようになっている。
【００４６】
一方、装置枠１１の下部には、駆動ローラー１２の外周のほぼ半周を囲うように円弧状に湾曲した屈曲球通路１４を有する。また、ベース盤１０上には屈曲球通路１４と連通して球誘導路１５を形成している。この球誘導路１５は、薄帯状板１５ａによりパチンコ球Ｐの球径よりも僅かに大きくした複数の球通路１６を形成すると共に、その各球通路１６の中央にパチンコ球Ｐを受ける底板１５ｂをそれぞれ配設してスノコ状に形成し、さらに各球通路１６を形成する薄帯状板１５ａの下流側をパチンコ球Ｐの重なりを無くすように傾斜面１５ｃを設けて高く形成したものである。
【００４７】
装置枠１１には、揚送ベルト１３の上昇側に対向して樋状のガイドレール１７を取付け、このガイドレール１７の内側に所定の厚みを有する本発明のパチンコ玉用クリーニング材１８を設ける。このクリーニング材１８と揚送ベルト１３との間は、パチンコ球Ｐの球径とほぼ等しい間隔ｈであり、かつパチンコ球Ｐを挟持しながら揚送する揚送路１９を形成している。
【００４８】
以上のように構成された球磨揚送機１において、球誘導路１５に流入するパチンコ球Ｐは、薄帯状板１５ａの傾斜面１５ｃに接触していずれかの球通路１６に一列に振分けられながら屈曲球通路１４に導かれて揚送路１９に送り込まれる。揚送路１９に送り込まれたパチンコ球Ｐは、揚送ベルト１３とクリーニング材１８との間に挟持されて揚送される。
【００４９】
この時、パチンコ球Ｐは、揚送路１９の間隔ｈをおいて設置されたクリーニング材１８の表面層と接触しながら、円滑にかつ確実に揚送される間に、パチンコ玉Ｐのクリーニングが行われる。
【実施例】
【００５０】
以下、実施例及び比較例に基づいて、本発明をさらに具体的に説明するが、本発明はこれら実施例に限定されるものではない。
【００５１】
（実施例１）
（表面層構成水流絡合不織布の作製）
ポリエステル／ナイロン６からなるオレンジ状横断面形状を有する分割繊維（繊度：２．２ｄｔｅｘ、繊維径３．６μｍのポリエステル極細繊維（横断面形状：略三角形）８本と、繊維径３．９μｍのナイロン６極細繊維（横断面形状：略三角形）８本とに分割可能、繊維長：５１ｍｍ）１００％を混綿し、カーディングすることにより、目付１００ｇ／ｍ２の繊維ウエブを形成した。
【００５２】
次いで、この繊維ウエブを１００メッシュのネット（支持体）で搬送しながら、１５ＭＰａの水圧で繊維ウエブの両面を水流絡合することにより、目付１００ｇ／ｍ２、厚さ０．５ｍｍ、長手方向の引張り強さ３２０Ｎ／５０ｍｍ幅の水流絡合不織布を製造した。この水流絡合不織布は貫通口を有しないものであり、分割繊維から発生した極細繊維を含むものであった。
【００５３】
（嵩高不織布の作製）
ポリエステル繊維（繊度：１．９ｄｔｅｘ、繊維長：５１ｍｍ、横断面形状：円形）７５ｍａｓｓ％と、ポリエステル繊維（繊度：３．３ｄｔｅｘ、繊維長：６４ｍｍ、横断面形状：円形）２５ｍａｓｓ％とを混綿し、カーディングすることにより、目付１４８ｇ／ｍ2の繊維ウエブを形成した。
【００５４】
次いで、この繊維ウエブに対して、アクリル系バインダーを泡立て含浸（固形分量：１２ｇ／ｍ２）し、付着させた後、熱処理により乾燥させると同時に架橋させることにより、目付１６０ｇ／ｍ２、厚さ１．２５ｍｍの嵩高不織布を作製した。
【００５５】
（クリーニング材の作製）
蜘蛛の巣状ホットメルト不織布（共重合ナイロン、融点：１１０℃、目付：２０ｇ／ｍ２）を接着用に準備した後、表面層構成水流絡合不織布／蜘蛛の巣状ホットメルト不織布／嵩高不織布の順に積層し、温度１２０℃で熱接着させることにより、目付２８０ｇ／ｍ２、厚さ１．４ｍｍのクリーニング材を作製した。このクリーニング材のクッション性（Ｃ）は０．５３ｍｍであった。
【００５６】
（実施例２）
（表面層構成平織物の準備）
ポリエステル極細長繊維（繊維径：５μｍ、横断面形状：略三角形）８本と、ナイロン６極細長繊維（繊維径：５μｍ、横断面形状：略三角形）８本からなる極細長繊維束の綾織物（目付１２０ｇ／ｍ２、厚さ０．４ｍｍ、長手方向の引張り強さ７２８Ｎ／５０ｍｍ幅）を用意した。この綾織物は貫通口を有しないものであった。
【００５７】
（クリーニング材の作製）
この綾織物を水流絡合不織布に替えて表面層としたこと以外は実施例１と同様にして、目付３００ｇ／ｍ２、厚さ１．３ｍｍのクリーニング材を作製した。このクリーニング材のクッション性（Ｃ）は０．３７ｍｍであった。
【００５８】
（比較例１）
実施例１の表面層構成水流絡合不織布のみをクリーニング材とした。このクリーニング材の目付は１２０ｇ／ｍ２、厚さ０．５ｍｍ、クッション性（Ｃ）０．２１ｍｍであった。
【００５９】
（比較例２）
（表面層構成開口水流絡合不織布の作製）
ポリエステル／ナイロン６からなるオレンジ状横断面形状を有する分割繊維（繊度：２．２ｄｔｅｘ、繊維径３．６μｍのポリエステル極細繊維（横断面形状：略三角形）８本と、繊維径３．９μｍのナイロン６極細繊維（横断面形状：略三角形）８本とに分割可能、繊維長：５１ｍｍ）６０ｍａｓｓ％と、レーヨン繊維（繊度：１．７ｄｔｅｘ、繊維長：４０ｍｍ）４０ｍａｓｓ％とを混綿し、カーディングすることにより、目付４０ｇ／ｍ２の繊維ウエブを形成した。
【００６０】
次いで、この繊維ウエブを１００メッシュのネット（支持体）で搬送しながら、５ＭＰａの水圧で繊維ウエブの片面を水流絡合した後、１５メッシュのネット（支持体）で搬送しながら、繊維ウエブの他面を１０ＭＰａの水圧で絡合するとともに開口を形成し、目付４０ｇ／ｍ２、厚さ（非開口部）０．４ｍｍ、長手方向の引張り強さ１２０Ｎ／５０ｍｍ幅の開口水流絡合不織布を製造した。この開口水流絡合不織布は分割繊維から発生した極細繊維を含むものであった。
【００６１】
（嵩高不織布の作製）
ポリエステル繊維（繊度：１．９ｄｔｅｘ、繊維長：５１ｍｍ、横断面形状：円形）７５ｍａｓｓ％と、ポリエステル繊維（繊度：３．３ｄｔｅｘ、繊維長：６４ｍｍ、横断面形状：円形）２５ｍａｓｓ％とを混綿し、カーディングすることにより、目付１２０ｇ／ｍ２の繊維ウエブを形成した。
【００６２】
次いで、この繊維ウエブに対して、アクリル系バインダーを泡立て含浸（固形分量：１０ｇ／ｍ２）し、付着させた後、熱処理により乾燥させると同時に架橋させることにより、目付１３０ｇ／ｍ２、厚さ１．２ｍｍの嵩高不織布を作製した。
【００６３】
（クリーニング材の作製）
蜘蛛の巣状ホットメルト不織布（共重合ナイロン、融点：１１０℃、目付：２０ｇ／ｍ２）を接着用に準備した後、表面層構成開口水流絡合不織布／蜘蛛の巣状ホットメルト不織布／嵩高不織布の順に積層し、温度１２０℃で熱接着させることにより、目付１９０ｇ／ｍ2、厚さ１．２ｍｍのクリーニング材を作製した。このクリーニング材のクッション性（Ｃ）は０．４５ｍｍであった。
【００６４】
（耐磨耗性の評価）
次の手順により、耐磨耗性を評価した。
１．各クリーニング材から、直径約１３０ｍｍの丸形試験片を３枚づつ採取し、各試験片の中心に約６ｍｍの孔をあけた。
２．各試験片を、ＪＩＳ  Ｌ  １０９６:２０１０（織物及び編物の生地試験方法）８．１９．３  Ｃ法（テーバ形法）に記載されているテーバー形磨耗試験機にセットし、次の条件で回転摩耗させ、試験片に穴が開くまでの回転数（１００回単位で切り上げ）を測定した。
回転数：７０回／分
磨耗輪Ｎｏ．：Ｈ−１８
荷重：９．８Ｎ
３．２の操作を各試験片に対して行い、３枚の試験片の算術平均値を算出（１００回単位で切り上げ）した。この結果は表１に示す通りであった。
【００６５】
【表１】
2020062073.tif 000003
【００６６】
表１の実施例１、２と比較例２との対比から、表面層を構成する繊維シートの引張り強さが２００Ｎ／５０ｍｍ幅以上であることによって、耐磨耗性に優れることから、繊維脱落等が生じにくいクリーニング材であることが分かった。
【００６７】
また、実施例１、２と比較例１との対比から、クッション性が０．３ｍｍ以上であることによって、耐磨耗性に優れることから、繊維脱落等が生じにくいクリーニング材であることが分かった。
【００６８】
上述した実施形態においては、クリーニング材を球磨揚送機やパチンコ玉補給機に適用した場合について説明したが、本発明はこれに限定するものではなく、パチンコ玉とクリーニング材とが互いに接触してクリーニングが行われる種々の装置においても同様に適用することができ、上述と同様な効果を奏するものである。
【産業上の利用可能性】
【００６９】
本発明のパチンコ玉用クリーニング材は破断、穴開き、或いは繊維脱落が短時間で発生しにくく、使用寿命の長いものであるため、球磨揚送機やパチンコ玉補給機を含む種々のパチンコ玉クリーニング装置のクリーニング材として好適に使用することができる。
【符号の説明】
【００７０】
１・・球磨揚送機、１０・・ベース盤、１１・・装置枠、１２・・駆動ローラー、１２ａ・・凹凸、１３・・揚送ベルト、１３ａ・・凹凸、１４・・屈曲球通路、１５・・球誘導路、１５ａ・・薄帯状板、１６・・球通路、１７・・ガイドレール、１８・・クリーニング材、１８ａ・・表面層、１８ｂ・・嵩高不織布層、１９・・揚送路、ｈ・・間隔、Ｐ・・パチンコ玉
【図１】
2020062073.tif 000004
【図２】
2020062073.tif 000005